(57)【要約】【課題】形状加工性および密着性に優れる蛍光体樹脂シート、それを備える貼着光半導体素子、および、その製造方法を提供すること。【解決手段】蛍光体樹脂シート３は、厚み方向を貫通する貫通孔５を有する。蛍光体樹脂シート３を周波数１Ｈｚおよび昇温速度２０℃／分の条件で動的粘弾性測定することにより得られる貯蔵剪断弾性率Ｇ’と温度Ｔとの関係を示す曲線が、極小値を有する。極小値における温度Ｔが、４０℃以上、２００℃以下の範囲にある。極小値における貯蔵剪断弾性率Ｇ’が、１，０００Ｐａ以上、９０，０００Ｐａ以下の範囲にある。【選択図】図１
2017215459.tif 000002
【特許請求の範囲】
【請求項１】
厚み方向を貫通する貫通孔を有する蛍光体樹脂シートであり、
前記蛍光体樹脂シートを周波数１Ｈｚおよび昇温速度２０℃／分の条件で動的粘弾性測定することにより得られる貯蔵剪断弾性率Ｇ’と温度Ｔとの関係を示す曲線が、極小値を有し、
前記極小値における温度Ｔが、４０℃以上、２００℃以下の範囲にあり、
前記極小値における貯蔵剪断弾性率Ｇ’が、１，０００Ｐａ以上、９０，０００Ｐａ以下の範囲にあることを特徴とする、蛍光体樹脂シート。
【請求項２】
周端面から内側に切り欠かれる切欠部を有する蛍光体樹脂シートであり、
前記蛍光体樹脂シートを周波数１Ｈｚおよび昇温速度２０℃／分の条件で動的粘弾性測定することにより得られる貯蔵剪断弾性率Ｇ’と温度Ｔとの関係を示す曲線が、極小値を有し、
前記極小値における温度Ｔが、４０℃以上、２００℃以下の範囲にあり、
前記極小値における貯蔵剪断弾性率Ｇ’が、１，０００Ｐａ以上、９０，０００Ｐａ以下の範囲にあることを特徴とする、蛍光体樹脂シート。
【請求項３】
請求項１または２に記載の蛍光体樹脂シートを用意するシート用意工程、
基材に配置される光半導体素子を用意する素子用意工程、および、
前記蛍光体樹脂シートを、４０℃以上、２００℃以下の温度で、加熱しながら、前記光半導体素子に対して貼着する貼着工程
を備えることを特徴とする、貼着光半導体素子の製造方法。
【請求項４】
光半導体素子と、
前記光半導体素子の表面に貼着された請求項１または２に記載の蛍光体樹脂シートと
を備えることを特徴とする、貼着光半導体素子。
【発明の詳細な説明】
【技術分野】
【０００１】
本発明は、蛍光体樹脂シートおよび貼着光半導体素子、詳しくは、蛍光体樹脂シート、それを備える貼着光半導体素子、および、その製造方法に関する。
【背景技術】
【０００２】
従来より、蛍光体含有シートをＬＥＤチップに貼り付けることが知られている。
【０００３】
例えば、蛍光体シートを準備し、電極部分に対応する蛍光体シートを孔開け加工し、次いで、蛍光体シートをＬＥＤ素子に貼り合わせることを提案されている（例えば、特許文献１参照。）。
【０００４】
特許文献１の蛍光体シートは、２５℃での貯蔵弾性率が０．１ＭＰａであり、１００℃における貯蔵弾性率が０．１ＭＰａ未満である。
【０００５】
特許文献１における蛍光体シートは、形状加工性が良好であり、高い接着力を有する。
【先行技術文献】
【特許文献】
【０００６】
【特許文献１】特開２０１３−１７９２号公報
【発明の概要】
【発明が解決しようとする課題】
【０００７】
近年、蛍光体シートには、より優れた形状加工性および密着性が要求される。
【０００８】
本発明の目的は、形状加工性および密着性に優れる蛍光体樹脂シート、それを備える貼着光半導体素子、および、その製造方法を提供することにある。
【課題を解決するための手段】
【０００９】
本発明（１）は、厚み方向を貫通する貫通孔を有する蛍光体樹脂シートであり、前記蛍光体樹脂シートを周波数１Ｈｚおよび昇温速度２０℃／分の条件で動的粘弾性測定することにより得られる貯蔵剪断弾性率Ｇ’と温度Ｔとの関係を示す曲線が、極小値を有し、前記極小値における温度Ｔが、４０℃以上、２００℃以下の範囲にあり、前記極小値における貯蔵剪断弾性率Ｇ’が、１，０００Ｐａ以上、９０，０００Ｐａ以下の範囲にある、蛍光体樹脂シートを含む。
【００１０】
この蛍光体樹脂シートは、４０℃以上、２００℃以下の範囲で、光半導体素子に貼着するように使用するときに、極小値における温度Ｔが、４０℃以上、２００℃以下の範囲にあり、極小値における貯蔵剪断弾性率Ｇ’が、１，０００Ｐａ以上、９０，０００Ｐａ以下の範囲にあるので、優れた密着力で光半導体素子に貼着できる。
【００１１】
また、この蛍光体樹脂シートは、上記した貯蔵剪断弾性率Ｇ’を有するので、貫通孔が高い精度で形成されている。そのため、この蛍光体樹脂シートは、信頼性に優れる。
【００１２】
さらに、蛍光体樹脂シートは、貫通孔を有するので、貫通孔を通過するワイヤなどの接続部材を通過させることができる。
【００１３】
その結果、光半導体素子に対する密着力に優れながら、光半導体素子の電気的接続を確保することができる。
【００１４】
本発明（２）は、周端面から内側に切り欠かれる切欠部を有する蛍光体樹脂シートであり、前記蛍光体樹脂シートを周波数１Ｈｚおよび昇温速度２０℃／分の条件で動的粘弾性測定することにより得られる貯蔵剪断弾性率Ｇ’と温度Ｔとの関係を示す曲線が、極小値を有し、前記極小値における温度Ｔが、４０℃以上、２００℃以下の範囲にあり、前記極小値における貯蔵剪断弾性率Ｇ’が、１，０００Ｐａ以上、９０，０００Ｐａ以下の範囲にある、蛍光体樹脂シートを含む。
【００１５】
この蛍光体樹脂シートは、４０℃以上、２００℃以下の範囲で、光半導体素子に貼着するように使用するときに、極小値における温度Ｔが、４０℃以上、２００℃以下の範囲にあり、極小値における貯蔵剪断弾性率Ｇ’が、１，０００Ｐａ以上、９０，０００Ｐａ以下の範囲にあるので、優れた密着力で光半導体素子に貼着できる。
【００１６】
また、この蛍光体樹脂シートは、上記した貯蔵剪断弾性率Ｇ’を有するので、切欠部が高い精度で形成されている。そのため、この蛍光体樹脂シートは、信頼性に優れる。
【００１７】
さらに、この蛍光体樹脂シートは、切欠部を有するので、ワイヤが、切欠部に対応する蛍光体樹脂シートを迂回することができる。
【００１８】
その結果、光半導体素子に対する密着力に優れながら、光半導体素子の電気的接続を確保することができる。
【００１９】
本発明（３）は、（１）または（２）に記載の蛍光体樹脂シートを用意するシート用意工程、基材に配置される光半導体素子を用意する素子用意工程、および、前記蛍光体樹脂シートを、４０℃以上、２００℃以下の温度で、加熱しながら、前記光半導体素子に対して貼着する貼着工程を備える、貼着光半導体素子の製造方法を含む。
【００２０】
この貼着光半導体素子の製造方法において、貼着工程では、蛍光体樹脂シートを、４０℃以上、２００℃以下の温度で、光半導体素子に対して着するので、優れた密着力で光半導体素子に貼着できる。そのため、信頼性に優れた貼着光半導体素子を製造することができる。
【００２１】
本発明（４）は、光半導体素子と、前記光半導体素子の表面に貼着された（１）または（２）に記載の蛍光体樹脂シートとを備える、貼着光半導体素子を含む。
【００２２】
この貼着光半導体素子は、上記した蛍光体樹脂シートを備えるので、信頼性に優れる。
【発明の効果】
【００２３】
本発明の蛍光体樹脂シートは、光半導体素子に対する密着力に優れながら、光半導体素子の電気的接続を確保することができる。
【００２４】
本発明の貼着光半導体素子の製造方法は、信頼性に優れた貼着光半導体素子を製造することができる。
【００２５】
本発明の貼着光半導体素子は、上記した蛍光体樹脂シートを備えるので、信頼性に優れる。
【図面の簡単な説明】
【００２６】
【図１】図１は、本発明の第１実施形態の蛍光体樹脂シート（貫通孔を有する態様）を備える第１シート部材の斜視図を示す。
【図２】図２は、図１に示す第１シート部材の貫通孔を通過する断面図を示す。
【図３】図３Ａ〜図３Ｃは、図１に示す第１シート部材の製造方法の一部工程図であり、図３Ａが、第１シート部材を用意する工程（１）、図３Ｂが、貫通孔を形成する工程（２）、図３Ｃが、蛍光体樹脂シートを個片化する工程（３）を示す。
【図４】図４Ｄ〜図４Ｆは、図３Ｃに引き続き、図１に示す第１シート部材の製造方法の一部工程図であり、図４Ｄが、蛍光体樹脂シートを延伸支持シートに転写する工程（４）、図４Ｅが、延伸支持シートを延伸する工程（５）、および、蛍光体樹脂シートを光半導体素子に貼着する工程（６）、図４Ｆが、光半導体素子をワイヤボンディングする工程を示す。
【図５】図５は、本発明の第２実施形態の蛍光体樹脂シート（切欠部を有する態様）を備える第１シート部材の斜視図を示す。
【図６】図６Ａ〜図６Ｃは、図５に示す第１シート部材の製造方法の一部工程図であり、図６Ａが、第１シート部材を用意する工程（１）、図６Ｂが、貫通孔を形成する工程（２）、図６Ｃが、蛍光体樹脂シートを個片化する工程（３）を示す。
【図７】図７Ｄ〜図７Ｆは、図６Ｃに引き続き、図１に示す第１シート部材の製造方法の一部工程図であり、図７Ｄが、蛍光体樹脂シートを延伸支持シートに転写する工程（４）、図７Ｅが、延伸支持シートを延伸する工程（５）、および、蛍光体樹脂シートを光半導体素子に貼着する工程（６）、図７Ｆが、光半導体素子をワイヤボンディングする工程を示す。
【図８】図８Ａ〜図８Ｃは、図５に示す蛍光体樹脂シートの変形例を示し、図８Ａが、切欠部が平面視略三角形状である態様、図８Ｂが、切欠部が平面視略矩形形状である態様、図８Ｃが、２つの切欠部が設けられる態様を示す。
【図９】図９は、実施例Ａ〜比較例Ｅにおける蛍光体樹脂シートの貯蔵剪断弾性率Ｇ’と温度Ｔとの関係を示す。
【発明を実施するための形態】
【００２７】
図２において、紙面上下方向は、上下方向（第１方向、厚み方向）であり、紙面上側が上側（第１方向一方側、厚み方向一方側）、紙面下側が下側（第１方向他方側、厚み方向他方側）である。
【００２８】
図２において、紙面左右方向は、左右方向（第１方向に直交する第２方向）であり、紙面左側が左側（第２方向一方側）、紙面右側が右側（第２方向他方側）である。
【００２９】
図２において、紙面紙厚方向は、前後方向（第１方向および第２方向に直交する第３方向）であり、紙面手前側が前側（第３方向一方側）、紙面奥側が後側（第３方向他方側）である。具体的には、各図の方向矢印に準拠する。
【００３０】
＜第１実施形態＞
本発明の蛍光体樹脂シートの第１実施形態である蛍光体樹脂シート３を備える第１シート部材１を、図１および図２を参照して説明する。
【００３１】
１．シート部材
図１および図２に示すように、第１シート部材１は、所定の厚みを有し、左右方向および前後方向に延び、平坦な上面（表面）および平坦な下面（裏面）を有している。
【００３２】
第１シート部材１は、支持シート２と、支持シート２の上面に位置する蛍光体樹脂シート３とを備える。第１シート部材１は、好ましくは、支持シート２と、蛍光体樹脂シート３とのみからなる。
【００３３】
２．支持シート
支持シート２は、第１シート部材１の下層をなす。支持シート２は、左右方向および前後方向に延び、平坦な上面（表面）および平坦な下面（裏面）を有している。
【００３４】
支持シート２としては、次に説明する蛍光体樹脂シート３を支持するシートなどが挙げられる。また、支持シート２としては、後述する剥離支持シート１０（図３Ａ参照）や延伸支持シート１１（図４Ｄ参照）などが挙げられる。
【００３５】
支持シート２の厚みは、特に限定されず、例えば、０．１ｍｍ以上、例えば、１ｍｍ以下である。
【００３６】
３．蛍光体樹脂シート
蛍光体樹脂シート３は、蛍光体樹脂シート３の上面に位置する。蛍光体樹脂シート３は、第１シート部材１の上層をなす。蛍光体樹脂シート３は、具体的には、所定の厚みを有し、左右方向および前後方向に延び、平坦な上面（表面）および平坦な下面（裏面）を有している。蛍光体樹脂シート３は、貫通孔５を有する略平板形状を有する。そのため、蛍光体樹脂シート３は、４つの周端面４と、貫通孔５に対応する貫通面６とを有する。
【００３７】
なお、蛍光体樹脂シート３は、後述する貼着光半導体素子１９（図４Ｆ参照）ではなく、また、光半導体装置３０（図４Ｆ参照）でもない。すなわち、蛍光体樹脂シート３は、貼着光半導体素子１９および光半導体装置３０の一部品であり、すなわち、貼着光半導体素子１９および光半導体装置３０を作製するための部品である。そのため、蛍光体樹脂シート３は、光半導体素子１５および光半導体素子１５を実装する基板１６（図４Ｅ参照）を含まず、蛍光体樹脂シート３そのものが、部品単独で流通し、産業上利用可能なデバイスである。
【００３８】
次に、蛍光体樹脂シート３の形状を詳細に説明する。
【００３９】
３−１．蛍光体樹脂シートの形状
蛍光体樹脂シート３は、平面視において、周端面４を有する平面視略矩形状を有する。蛍光体樹脂シート３の周端面４は、蛍光体樹脂シート３の上面の周端縁および下面の周端縁を連結する。蛍光体樹脂シート３の周端面４は、前後方向に互いに間隔を隔てて位置する前面および後面と、前面および後面のそれぞれの左端部を接続する左面と、前面および後面のそれぞれの右端部を接続する右面とを備える。
【００４０】
蛍光体樹脂シート３は、平面視において、蛍光体樹脂シート３の厚み方向を貫通する貫通孔５を有する。貫通孔５は、平面視略円形状の貫通面６を有する。
【００４１】
貫通孔５は、周端面４の内側に位置する。詳しくは、貫通孔５は、蛍光体樹脂シート３の角部（より具体的には、前端部の左端部）に位置する。
【００４２】
蛍光体樹脂シート３の寸法は、適宜設定される。蛍光体樹脂シート３の前後方向長さＬ１、および、左右方向長さＬ２は、例えば、１５０μｍ以上、好ましくは、２００μｍ以上であり、また、例えば、５０００μｍ以下、好ましくは、４０００μｍ以下である。
【００４３】
貫通孔５の面方向（前後方向および左右方向）の最大長さ（具体的には、直径Ｄ）は、例えば、３０μｍ以上、好ましくは、５０μｍ以上であり、また、例えば、３００μｍ以下、好ましくは、２００μｍ以下である。
【００４４】
蛍光体樹脂シート３の厚みＴ１は、例えば、２５μｍ以上、好ましくは、５０μｍ以上、より好ましくは、７５μｍ以上であり、また、例えば、５００μｍ以下、好ましくは、２５０μｍ以下、より好ましくは、２００μｍ以下である。
【００４５】
Ｔ１が上記した下限以上、または、上記した上限以下であれば、後述する工程（２）を確実に実施することができる。
【００４６】
３−２．蛍光体樹脂組成物
蛍光体樹脂シート３は、例えば、蛍光体および樹脂を含有する蛍光体樹脂組成物からなる。好ましくは、蛍光体樹脂シート３は、Ｂステージの蛍光体樹脂組成物からなる、Ｂステージシートである。
【００４７】
３−２（１）．蛍光体
蛍光体は、波長変換材料である。具体的には、蛍光体としては、例えば、青色光を黄色光に変換することのできる黄色蛍光体、青色光を赤色光に変換することのできる赤色蛍光体などが挙げられる。
【００４８】
黄色蛍光体としては、例えば、（Ｂａ，Ｓｒ，Ｃａ）２ＳｉＯ４；Ｅｕ、（Ｓｒ，Ｂａ）２ＳｉＯ４：Ｅｕ（バリウムオルソシリケート（ＢＯＳ））などのシリケート蛍光体、例えば、Ｙ３Ａｌ５Ｏ１２：Ｃｅ（ＹＡＧ（イットリウム・アルミニウム・ガーネット）：Ｃｅ）、Ｔｂ３Ａｌ３Ｏ１２：Ｃｅ（ＴＡＧ（テルビウム・アルミニウム・ガーネット）：Ｃｅ）などのガーネット型結晶構造を有するガーネット型蛍光体、例えば、Ｃａ−α−ＳｉＡｌＯＮなどの酸窒化物蛍光体などが挙げられる。
【００４９】
赤色蛍光体としては、例えば、ＣａＡｌＳｉＮ３：Ｅｕ、ＣａＳｉＮ２：Ｅｕなどの窒化物蛍光体などが挙げられる。
【００５０】
蛍光体として、好ましくは、黄色蛍光体、より好ましくは、ガーネット型蛍光体が挙げられる。
【００５１】
蛍光体の形状としては、例えば、球状、板状、針状などが挙げられる。
【００５２】
蛍光体の最大長さの平均値（球状である場合には、平均粒子径）は、例えば、０．１μｍ以上、好ましくは、１μｍ以上であり、また、例えば、２００μｍ以下、好ましくは、１００μｍ以下でもある。
【００５３】
蛍光体は、単独使用または併用することができる。
【００５４】
蛍光体の配合割合は、蛍光体樹脂組成物に対して、例えば、０．１質量％以上、好ましくは、０．５質量％以上であり、例えば、９０質量％以下、好ましくは、８０質量％以下である。
【００５５】
３−２（２）．樹脂
樹脂は、蛍光体樹脂組成物において蛍光体を均一に分散させるマトリクスであり、好ましくは、透明樹脂である。樹脂としては、例えば、硬化性樹脂、熱可塑性樹脂が挙げられる。好ましくは、硬化性樹脂が挙げられる。
【００５６】
硬化性樹脂としては、例えば、シリコーン樹脂、エポキシ樹脂、ウレタン樹脂、ポリイミド樹脂、フェノール樹脂、尿素樹脂、メラミン樹脂、不飽和ポリエステル樹脂などが挙げられる。
【００５７】
硬化性樹脂としては、２段反応硬化性樹脂、１段反応硬化性樹脂などの熱硬化性樹脂が挙げられる。
【００５８】
２段反応硬化性樹脂は、２つの反応機構を有しており、第１段の反応で、Ａステージ状態からＢステージ化（半硬化）し、次いで、第２段の反応で、Ｂステージ状態からＣステージ化（完全硬化）することができる。つまり、２段反応硬化性樹脂は、適度の加熱条件によりＢステージ状態となることができる熱硬化性樹脂である。Ｂステージ状態（半硬化状態）は、熱硬化性樹脂が、液状であるＡステージ状態（未硬化状態）と、完全硬化したＣステージ状態（完全硬化状態）との間の状態であって、硬化およびゲル化がわずかに進行し、剪断弾性率がＣステージ状態の剪断弾性率よりも小さい半固体状態または固体状態である。
【００５９】
１段反応硬化性樹脂は、１つの反応機構を有しており、第１段の反応で、Ａステージ状態からＣステージ化することができる。このような１段反応硬化性樹脂は、第１段の反応の途中で、その反応が停止して、Ａステージ状態からＢステージ状態となることができ、その後のさらなる加熱によって、第１段の反応が再開されて、Ｂステージ状態からＣステージ化することができる熱硬化性樹脂を含む。つまり、１段反応硬化性樹脂は、Ｂステージ状態となることができる熱硬化性樹脂を含む。また、１段反応硬化性樹脂は、１段の反応の途中で停止するように制御できず、つまり、Ｂステージ状態となることができず、一度に、ＡステージからＣステージ化する熱硬化性樹脂も含む。
【００６０】
好ましくは、熱硬化性樹脂としては、Ｂステージ状態となることができる熱硬化性樹脂（２段反応硬化性樹脂および１段反応硬化性樹脂）が挙げられる。
【００６１】
Ｂステージ状態となることができる熱硬化性樹脂としては、好ましくは、シリコーン樹脂、エポキシ樹脂が挙げられ、より好ましくは、シリコーン樹脂が挙げられる。
【００６２】
上記した熱硬化性樹脂は、同一種類または複数種類のいずれでもよい。
【００６３】
シリコーン樹脂としては、透明性、耐久性、耐熱性、耐光性の観点から、例えば、付加反応硬化型シリコーン樹脂組成物、縮合・付加反応硬化型シリコーン樹脂組成物などのシリコーン樹脂組成物が挙げられ、好ましくは、付加反応硬化型シリコーン樹脂組成物が挙げられる。シリコーン樹脂は、単独で使用してもよく、あるいは、併用することもできる。
【００６４】
付加反応硬化型シリコーン樹脂組成物は、１段反応硬化性樹脂組成物であって、例えば、アルケニル基含有ポリシロキサンと、ヒドロシリル基含有ポリシロキサンと、ヒドロシリル化触媒とを含有する。
【００６５】
アルケニル基含有ポリシロキサンは、分子内に２個以上のアルケニル基および／またはシクロアルケニル基を含有する。アルケニル基含有ポリシロキサンは、具体的には、下記平均組成式（１）で示される。
【００６６】
平均組成式（１）：
Ｒ１ａＲ２ｂＳｉＯ（４−ａ−ｂ）／２
（式中、Ｒ１は、炭素数２〜１０のアルケニル基および／または炭素数３〜１０のシクロアルケニル基を示す。Ｒ２は、非置換または置換の炭素数１〜１０の１価の炭化水素基（ただし、アルケニル基およびシクロアルケニル基を除く。）を示す。ａは、０．０５以上、０．５０以下であり、ｂは、０．８０以上、１．８０以下である。）
式（１）中、Ｒ１で示されるアルケニル基としては、例えば、ビニル基、アリル基、プロペニル基、ブテニル基、ペンテニル基、ヘキセニル基、ヘプテニル基、オクテニル基などの炭素数２〜１０のアルケニル基が挙げられる。Ｒ１で示されるシクロアルケニル基としては、例えば、シクロヘキセニル基、ノルボルネニル基などの炭素数３〜１０のシクロアルケニル基が挙げられる。
【００６７】
Ｒ１として、好ましくは、アルケニル基、より好ましくは、炭素数２〜４のアルケニル基、さらに好ましくは、ビニル基が挙げられる。
【００６８】
Ｒ１で示されるアルケニル基は、同一種類または複数種類のいずれでもよい。
【００６９】
Ｒ２で示される１価の炭化水素基は、アルケニル基およびシクロアルケニル基以外の非置換または置換の炭素原子数１〜１０の１価の炭化水素基である。
【００７０】
非置換の１価の炭化水素基としては、例えば、メチル基、エチル基、プロピル基、イソプロピル基、ブチル基、イソブチル基、ｓｅｃ−ブチル基、ｔｅｒｔ−ブチル基、ペンチル基、ヘキシル基、ペンチル基、ヘプチル基、オクチル基、２−エチルヘキシル基、ノニル基、デシル基などの炭素数１〜１０のアルキル基、例えば、シクロプロピル、シクロブチル基、シクロペンチル基、シクロヘキシル基などの炭素数３〜６のシクロアルキル基、例えば、フェニル基、トリル基、ナフチル基などの炭素数６〜１０のアリール基、例えば、ベンジル基、ベンジルエチル基などの炭素数７〜８のアラルキル基が挙げられる。好ましくは、炭素数１〜３のアルキル基、炭素数６〜１０のアリール基が挙げられ、より好ましくは、メチル基および／またはフェニル基が挙げられる。
【００７１】
一方、置換の１価の炭化水素基は、上記した非置換の１価の炭化水素基における水素原子を置換基で置換したものが挙げられる。
【００７２】
置換基としては、例えば、塩素原子などのハロゲン原子、例えば、グリシジルエーテル基などが挙げられる。
【００７３】
置換の１価の炭化水素基としては、具体的には、３−クロロプロピル基、グリシドキシプロピル基などが挙げられる。
【００７４】
１価の炭化水素基は、非置換および置換のいずれであってもよく、好ましくは、非置換である。
【００７５】
Ｒ２で示される１価の炭化水素基は、同一種類または複数種類であってもよい。好ましくは、メチル基および／またはフェニル基が挙げられ、より好ましくは、メチル基およびフェニル基の併用が挙げられる。
【００７６】
ａは、好ましくは、０．１０以上、０．４０以下である。
【００７７】
ｂは、好ましくは、１．５以上、１．７５以下である。
【００７８】
アルケニル基含有ポリシロキサンの重量平均分子量は、例えば、１００以上、好ましくは、５００以上であり、また、例えば、１０，０００以下、好ましくは、５，０００以下である。アルケニル基含有ポリシロキサンの重量平均分子量は、ゲル透過クロマトグラフィーによって測定される標準ポリスチレンによる換算値である。
【００７９】
アルケニル基含有ポリシロキサンは、適宜の方法によって調製され、また、市販品を用いることもできる。
【００８０】
また、アルケニル基含有ポリシロキサンは、同一種類または複数種類であってもよい。
【００８１】
ヒドロシリル基含有ポリシロキサンは、例えば、分子内に２個以上のヒドロシリル基（ＳｉＨ基）を含有する。ヒドロシリル基含有ポリシロキサンは、具体的には、下記平均組成式（２）で示される。
【００８２】
平均組成式（２）：
ＨｃＲ３ｄＳｉＯ（４−ｃ−ｄ）／２
（式中、Ｒ３は、非置換または置換の炭素数１〜１０の１価の炭化水素基（ただし、アルケニル基およびシクロアルケニル基を除く。）を示す。ｃは、０．３０以上、１．０以下であり、ｄは、０．９０以上、２．０以下である。）
式（２）中、Ｒ３で示される非置換または置換の炭素数１〜１０の１価の炭化水素基は、式（１）のＲ２で示される非置換または置換の炭素数１〜１０の１価の炭化水素基と同一のものが例示される。好ましくは、非置換の炭素数１〜１０の１価の炭化水素基、より好ましくは、炭素数１〜１０のアルキル基、炭素数６〜１０のアリール基が挙げられ、さらに好ましくは、メチル基および／またはフェニル基が挙げられる。
【００８３】
ｃは、好ましくは、０．５以下である。
【００８４】
ｄは、好ましくは、１．３以上、１．７以下である。
【００８５】
ヒドロシリル基含有ポリシロキサンの重量平均分子量は、例えば、１００以上、好ましくは、５００以上であり、また、例えば、１０，０００以下、好ましくは、５，０００以下である。ヒドロシリル基含有ポリシロキサンの重量平均分子量は、ゲル透過クロマトグラフィーによって測定される標準ポリスチレンによる換算値である。
【００８６】
ヒドロシリル基含有ポリシロキサンは、適宜の方法によって調製され、また、市販品を用いることもできる。
【００８７】
また、ヒドロシリル基含有ポリシロキサンは、同一種類または複数種類であってもよい。
【００８８】
上記した平均組成式（１）および平均組成式（２）中、Ｒ２およびＲ３の少なくともいずれか一方の炭化水素基は、好ましくは、フェニル基を含み、より好ましくは、Ｒ２およびＲ３の両方の炭化水素が、フェニル基を含む。なお、Ｒ２およびＲ３の少なくともいずれか一方の炭化水素基がフェニル基を含む場合には、付加反応硬化型シリコーン樹脂組成物は、フェニル系シリコーン樹脂組成物とされる。
【００８９】
ヒドロシリル基含有ポリシロキサンの配合割合は、アルケニル基含有ポリシロキサンのアルケニル基およびシクロアルケニル基のモル数の、ヒドロシリル基含有ポリシロキサンのヒドロシリル基のモル数に対する割合（アルケニル基およびシクロアルケニル基のモル数／ヒドロシリル基のモル数）が、例えば、１／３０以上、好ましくは、１／３以上、また、例えば、３０／１以下、好ましくは、３／１以下となるように、調整される。
【００９０】
ヒドロシリル化触媒は、アルケニル基含有ポリシロキサンのアルケニル基および／またはシクロアルケニル基と、ヒドロシリル基含有ポリシロキサンのヒドロシリル基とのヒドロシリル化反応（ヒドロシリル付加）の反応速度を向上させる物質（付加触媒）であれば、特に限定されず、例えば、金属触媒が挙げられる。金属触媒としては、例えば、白金黒、塩化白金、塩化白金酸、白金−オレフィン錯体、白金−カルボニル錯体、白金−アセチルアセテートなどの白金触媒、例えば、パラジウム触媒、例えば、ロジウム触媒などが挙げられる。
【００９１】
ヒドロシリル化触媒の配合割合は、金属触媒の金属量（具体的には、金属原子）として、アルケニル基含有ポリシロキサンおよびヒドロシリル基含有ポリシロキサンに対して、質量基準で、例えば、１．０ｐｐｍ以上であり、また、例えば、１０，０００ｐｐｍ以下、好ましくは、１，０００ｐｐｍ以下、より好ましくは、５００ｐｐｍ以下である。
【００９２】
付加反応硬化型シリコーン樹脂組成物は、アルケニル基含有ポリシロキサン、ヒドロシリル基含有ポリシロキサンおよびヒドロシリル化触媒を、上記した割合で配合することにより、調製される。
【００９３】
上記した付加反応硬化型シリコーン樹脂組成物は、まず、アルケニル基含有ポリシロキサン、ヒドロシリル基含有ポリシロキサンおよびヒドロシリル化触媒を配合することによって、Ａステージ（液体）状態として調製されて使用される。
【００９４】
上記したように、フェニル系シリコーン樹脂組成物は、所望条件の加熱により、アルケニル基含有ポリシロキサンのアルケニル基および／またはシクロアルケニル基と、ヒドロシリル基含有ポリシロキサンのヒドロシリル基とのヒドロシリル化付加反応を生じ、その後、ヒドロシリル化付加反応が、一旦、停止する。これによって、Ａステージ状態からＢステージ（半硬化）状態となることができる。
【００９５】
その後、フェニル系シリコーン樹脂組成物は、さらなる所望条件の加熱により、上記したヒドロシリル化付加反応が再開されて、完結する。これによって、Ｂステージ状態からＣステージ（完全硬化）状態となることができる。
【００９６】
縮合・付加反応硬化型シリコーン樹脂組成物は、２段反応硬化性樹脂であって、具体的には、例えば、特開２０１０−２６５４３６号公報、特開２０１３−１８７２２７号公報などに記載される第１〜第８の縮合・付加反応硬化型シリコーン樹脂組成物、例えば、特開２０１３−０９１７０５号公報、特開２０１３−００１８１５号公報、特開２０１３−００１８１４号公報、特開２０１３−００１８１３号公報、特開２０１２−１０２１６７号公報などに記載されるかご型オクタシルセスキオキサン含有シリコーン樹脂組成物などが挙げられる。なお、縮合・付加反応硬化型シリコーン樹脂組成物は、固体状であって、熱可塑性および熱硬化性を併有する。
【００９７】
そして、上記した樹脂は、少なくともＢステージ（半硬化）状態にあるとき、すなわち、蛍光体樹脂シート３を形成しているときの樹脂は、固体状である。そして、このような樹脂は、熱可塑性および熱硬化性を併有する。つまり、樹脂は、加熱により、一旦、可塑化した後、完全硬化する。より具体的には、樹脂は、昇温とともに、粘度が次第に下降し、その後、昇温を継続すると、粘度が次第に上昇する。
【００９８】
樹脂の配合割合は、蛍光体樹脂組成物に対して、例えば、２０質量％以上、好ましくは、２５質量％以上であり、また、例えば、９７質量％以下、好ましくは、９５質量％以下である。樹脂の、蛍光体１００質量部に対する配合割合は、例えば、２５質量部以上、好ましくは、３０質量部以上であり、また、例えば、３０００質量部以下、好ましくは、２０００質量部以下である。
【００９９】
３−２（３）．フィラー
蛍光体樹脂組成物は、例えば、フィラーを含有することができる。
【０１００】
フィラーとしては、例えば、光拡散性粒子が挙げられる。光拡散性粒子としては、例えば、無機粒子、有機粒子などが挙げられる。
【０１０１】
無機粒子としては、例えば、シリカ（ＳｉＯ２）、タルク（Ｍｇ３（Ｓｉ４Ｏ１０）（ＨＯ）２）、アルミナ（Ａｌ２Ｏ３）、酸化ホウ素（Ｂ２Ｏ３）、酸化カルシウム（ＣａＯ）、酸化亜鉛（ＺｎＯ）、酸化ストロンチウム（ＳｒＯ）、酸化マグネシウム（ＭｇＯ）、酸化ジルコニウム（ＺｒＯ２）、酸化バリウム（ＢａＯ）、酸化アンチモン（Ｓｂ２Ｏ３）などの酸化物、例えば、窒化アルミニウム（ＡｌＮ）、窒化ケイ素（Ｓｉ３Ｎ４）などの窒化物などの無機物粒子（無機物）が挙げられる。また、無機粒子として、例えば、上記例示の無機物から調製される複合無機物粒子が挙げられ、具体的には、酸化物から調製される複合無機酸化物粒子（具体的には、ガラス粒子など）が挙げられる。
【０１０２】
無機粒子として、好ましくは、シリカ粒子、ガラス粒子が挙げられる。
【０１０３】
無機粒子は、通常、トルエンなどの溶剤に不溶である。
【０１０４】
有機粒子の有機材料としては、例えば、アクリル系樹脂、スチレン系樹脂、アクリル−スチレン系樹脂、シリコーン系樹脂、ポリカーボネート系樹脂、ベンゾグアナミン系樹脂、ポリオレフィン系樹脂、ポリエステル系樹脂、ポリアミド系樹脂、ポリイミド系樹脂などが挙げられる。
【０１０５】
有機粒子として、好ましくは、アクリル系樹脂、シリコーン系樹脂粒子が挙げられる。
【０１０６】
有機粒子は、例えば、トルエンなどの溶剤に不溶である。なお、有機粒子は、例えば、溶剤に溶解するものを含むこともできる。
【０１０７】
フィラーは、単独使用または併用することができる。
【０１０８】
フィラーの平均粒子径は、例えば、１．０μｍ以上、好ましくは、２．０μｍ以上、より好ましくは、４．０μｍ以上であり、また、例えば、３０μｍ以下、好ましくは、２５μｍ以下、より好ましくは、１０μｍ以下である。平均粒子径は、粒度分布測定装置により測定される。
【０１０９】
フィラーの含有割合は、蛍光体樹脂組成物に対して、例えば、１質量％以上、好ましくは、５質量％以上、より好ましくは、１０質量％以上であり、また、例えば、８０質量％以下、好ましくは、５０質量％以下、より好ましくは、３０質量％以下である。フィラーの樹脂１００重量部に対する配合割合は、例えば、２質量部以上、好ましくは、５質量部以上であり、また、例えば、２００質量部以下、好ましくは、１００質量部以下である。
【０１１０】
３−３．蛍光体樹脂シートの調製
蛍光体樹脂シート３を調製するには、例えば、上記した各成分（蛍光体、樹脂、および、必要により、フィラー）を配合して、蛍光体樹脂組成物のワニスを調製する。続いて、蛍光体樹脂組成物のワニスを、剥離支持シート１０の上面に塗布する。次いで、蛍光体樹脂組成物が熱硬化性樹脂を含有する場合には、蛍光体樹脂組成物を、Ｂステージ化する。具体的には、蛍光体樹脂組成物を、加熱（ベイク）する。
【０１１１】
加熱（ベイク）条件は、蛍光体樹脂シート３において動的粘弾性測定における貯蔵剪断弾性率Ｇ’が所望の範囲となるように、適宜設定される。
【０１１２】
つまり、加熱温度は、蛍光体樹脂組成物における樹脂の組成によって適宜設定され、具体的には、例えば、５０℃以上、好ましくは、７０℃以上であり、また、例えば、１２０℃以下、好ましくは、１００℃以下である。加熱温度が上記下限以上、および／または、加熱温度が上記上限以下であれば、上記した貯蔵剪断弾性率Ｇ’の極小値を所望の範囲に設定することができる。
【０１１３】
加熱時間は、例えば、２．５分以上、好ましくは、５．５分以上であり、また、例えば、４時間以下、好ましくは、１時間以下である。加熱時間が上記下限以上、および／または、上記上限以下であれば、上記した貯蔵剪断弾性率Ｇ’の極小値を所望の範囲に設定することができる。
【０１１４】
これにより、蛍光体樹脂シート３が調製される。
【０１１５】
３−４．蛍光体樹脂シートの動的粘弾性
このような蛍光体樹脂シート３を、周波数１Ｈｚおよび昇温速度２０℃／分の条件で動的粘弾性測定することにより得られる貯蔵剪断弾性率Ｇ’と温度Ｔとの関係を示す曲線は、図９が参照されるように、極小値を有する。
【０１１６】
なお、図９の比較例Ｅで示される曲線のように、極小値を複数有する場合には、極小値とは、貯蔵剪断弾性率Ｇ’が最も低い値に位置する極小値を意味する。
【０１１７】
そして、そのような極小値における温度Ｔが、４０℃以上、２００℃以下の範囲にあり、上記した極小値における貯蔵剪断弾性率Ｇ’が、１，０００Ｐａ以上、９０，０００Ｐａ以下の範囲にある。
【０１１８】
極小値における温度Ｔが４０℃未満であれば、次に説明する工程（６）における４０℃以上の加熱において、粘度が過度に上昇するため、蛍光体樹脂シート３の光半導体素子１５（図４Ｆ参照）に対する密着力が低下する不具合がある。
【０１１９】
密着力の測定方法は、後の実施例で詳述する。
【０１２０】
極小値における温度Ｔが２００℃超過であれば、次に説明する工程（６）における２００℃以下の加熱において、蛍光体樹脂シート３の粘度が十分に下降しないので、蛍光体樹脂シート３の半導体素子１５（図４Ｆ参照）に対する密着力が低下する不具合がある。
【０１２１】
極小値における貯蔵剪断弾性率Ｇ’が、１，０００Ｐａ未満であれば、次に説明する工程（２）における貫通孔５を精度よく形成することができないという不具合がある。
【０１２２】
極小値における貯蔵剪断弾性率Ｇ’が、９０，０００Ｐａ超過であれば、次に説明する工程（６）において、蛍光体樹脂シート３の粘度が十分に下降しないので、蛍光体樹脂シート３の半導体素子１５（図４Ｆ参照）に対する密着力が低下するという不具合がある。
【０１２３】
また、極小値における温度Ｔが、４０℃以上、２００℃以下の範囲にあり、上記した極小値における貯蔵剪断弾性率Ｇ’は、好ましくは、１０，０００Ｐａ以上、より好ましくは、２０，０００Ｐａ以上、さらに好ましくは、３０，０００Ｐａ以上であり、また、好ましくは、７０，０００Ｐａ以下の範囲にある。
【０１２４】
極小値における貯蔵剪断弾性率Ｇ’が上記した下限以上であれば、次に説明する工程（２）における貫通孔５の形成を確実に実施でき、さらには、工程（３）における蛍光体樹脂シート３を確実に切断することができる。
【０１２５】
極小値における貯蔵剪断弾性率Ｇ’が上記した上限以下であれば、次に説明する工程（６）において、蛍光体樹脂シート３の粘度が十分に下降し、そのため、蛍光体樹脂シート３の半導体素子１５（図４Ｆ参照）に対する密着力に優れる。
【０１２６】
５．シート部材の製造方法
貫通孔５を有する蛍光体樹脂シート３を複数備える第１シート部材および第２シート部材の製造方法を、図３Ａ〜図４Ｅを参照して説明する。
【０１２７】
第２シート部材７の製造方法は、剥離支持シート１０および蛍光体樹脂シート３を備える第１シート部材１を用意する工程（１）（図３Ａ参照）と、第１シート部材１に貫通孔５を形成する工程（２）（図３Ｂ参照）と、蛍光体樹脂シート３を切断する工程（３）（図３Ｃ参照）とを順に備える。また、第２シート部材７の製造方法は、次いで、蛍光体樹脂シート３を剥離支持シート１０から基材の一例としての延伸支持シート１１に転写して、第２シート部材７を得る工程（４）（図４Ｄ参照）と、第２シート部材７を延伸する工程（５）（図４Ｄ参照）と、蛍光体樹脂シート３を光半導体素子１５に貼着する工程（６）（図４Ｅ参照、貼着工程の一例）とを順に備える。
【０１２８】
５−１．工程（１）
図３Ａに示すように、工程（１）では、剥離支持シート１０および蛍光体樹脂シート３を備える第１シート部材１を用意する。
【０１２９】
工程（１）では、まず、剥離支持シート１０を用意する。剥離支持シート１０は、上記した支持シート２の一例である。剥離支持シート１０は、蛍光体樹脂シート３の下面を保護するとともに、工程（２）における貫通孔５の形成、および、工程（３）における蛍光体樹脂シート３の切断において、蛍光体樹脂シート３を支持する。剥離支持シート１０は、可撓性フィルムからなる。また、剥離支持シート１０の貼着面、つまり、蛍光体樹脂シート３に対する接触面は、必要によりフッ素処理などの剥離処理されている。
【０１３０】
剥離支持シート１０としては、例えば、ポリエチレンフィルム、ポリエステルフィルム（ＰＥＴなど）などのポリマーフィルム、例えば、セラミクスシート、例えば、金属箔などが挙げられる。剥離支持シート１０は、平面視略矩形状（短冊状、長尺状を含む）などを有している。剥離支持シート１０の厚みは、例えば、１μｍ以上、好ましくは、１０μｍ以上であり、また、例えば、２，０００μｍ以下、好ましくは、１，０００μｍ以下である。
【０１３１】
その後、剥離支持シート１０の上面に、上記した蛍光体樹脂組成物のワニスを塗布する。その後、蛍光体樹脂組成物が、熱硬化性樹脂を含有する場合には、蛍光体樹脂組成物を加熱によりＢステージ化する。
【０１３２】
これによって、剥離支持シート１０と、剥離支持シート１０の上面に配置される蛍光体樹脂シート３（好ましくは、Ｂステージの蛍光体樹脂シート３）とを備える第１シート部材１を得る。
【０１３３】
なお、剥離支持シート１０の周端部の上面は、蛍光体樹脂シート３から露出している。
【０１３４】
５−２．工程（２）
図３Ｂに示すように、工程（２）では、第１シート部材１に貫通孔５を形成する。
【０１３５】
貫通孔５は、蛍光体樹脂シート３を第１シート部材１において、前後方向および左右方向に互いに間隔を隔てて複数整列配置されている。複数の貫通孔５のそれぞれは、第１シート部材１を厚み方向（上下方向）に貫通する丸孔である。貫通孔５は、剥離支持シート１０および蛍光体樹脂シート３のいずれにも形成されているので、貫通面６は、剥離支持シート１０および蛍光体樹脂シート３にわたって連続する。
【０１３６】
工程（２）を実施する方法として、例えば、第１シート部材１をパンチングする方法、例えば、第１シート部材１をブラスト加工する方法、例えば、第１シート部材１をドリル加工する方法、例えば、レーザ加工する方法などの穿孔方法が挙げられる。
【０１３７】
パンチングでは、パンチング金型２２を、第１シート部材１の上方、または、下方から第１シート部材１を貫通するように、移動させる。好ましくは、パンチング金型２２を、第１シート部材１の上方（具体的には、蛍光体樹脂シート３側）から、第１シート部材１を貫通するように、下方に向かって移動させる。パンチング金型２２を下方に移動させれば、パンチング金型２２を上方に移動させる方法に比べて、パンチングにより生じるかす（ゴミ）などを容易に除去することができる。
【０１３８】
ブラスト加工として、例えば、直圧式ブラスト加工、サイフォン式加工などが挙げられる。ブラスト加工では、具体的に、第１シート部材１において、貫通孔５を形成する箇所以外にレジストを配置して、レジストによって第１シート部材１を被覆した後、噴射材料を第１シート部材１に噴射する。ブラスト加工に用いる噴射材料の種類や粒径、噴射速度、方式（直圧式、サイフォン式）などを適宜調整することにより、貫通孔５の寸法を適宜調整する。
【０１３９】
レーザ加工では、ＹＡＧレーザ、ＣＯ２レーザなどのレーザが用いられる。
【０１４０】
ブラスト加工は、レーザ加工よりも、生産性の向上を図ることができる。
【０１４１】
工程（２）を実施する方法として、タクトタイムの短縮、加工費用の低減の観点から、好ましくは、第１シート部材１をパンチングする方法、第１シート部材１をドリル加工する方法が挙げられる。
【０１４２】
第１シート部材１をドリル加工する場合には、ドリルは、径が小さいことから、破損し（折れ）易いので、それを防止するためにドリル加工に長時間を要する。そのため、タクトタイムの短縮の観点から、より好ましくは、第１シート部材１をパンチングする方法が挙げられる。
【０１４３】
また、工程（２）を実施する方法として、寸法安定性の観点から、さらに好ましくは、第１シート部材１をパンチングする方法が挙げられる。
【０１４４】
そして、複数の貫通孔５が第１シート部材１に形成されることによって、第１シート部材１には、複数の貫通孔５のそれぞれに臨む複数の貫通面６のそれぞれが形成される。つまり、この工程（２）では、貫通孔５および貫通面６が同時に形成される。
【０１４５】
貫通面６は、第１シート部材１において厚み方向（上下方向）に延びる貫通孔５の内周面である。
【０１４６】
貫通孔５および貫通面６の寸法は、後述する光半導体素子１５の接続部１８およびワイヤ２９（図４Ｆ参照）の寸法に応じて適宜設定される。具体的には、貫通孔５の直径Ｄは、例えば、０．０３０ｍｍ以上、好ましくは、０．０５０ｍｍ以上であり、また、例えば、０．３ｍｍ以下、好ましくは、０．２ｍｍ以下である。前後方向および左右方向に隣接する貫通孔５間の間隔Ｌ５は、例えば、０．０５ｍｍ以上、好ましくは、０．１ｍｍ以上であり、また、例えば、１０ｍｍ以下、好ましくは、５ｍｍ以下である。また、隣接する貫通孔５のピッチＬ６、すなわち、貫通孔５の直径Ｄと間隔Ｌ５との和は、例えば、０．０８ｍｍ以上、好ましくは、０．１５ｍｍ以上であり、また、例えば、１０．３ｍｍ以下、好ましくは、５．２ｍｍ以下である。
【０１４７】
なお、複数の貫通孔５を有する蛍光体樹脂シート３は、本発明の蛍光体樹脂シートの一例である。
【０１４８】
５−３．工程（３）
工程（３）では、蛍光体樹脂シート３を切断する。
【０１４９】
具体的には、複数の蛍光体樹脂シート３のそれぞれが複数の貫通孔５のそれぞれを有するように、蛍光体樹脂シート３を個片化する。
【０１５０】
蛍光体樹脂シート３に、前後切断線１２および左右切断線１３が形成されるように、切断する。
【０１５１】
前後切断線１２は、前後方向に延び、左右方向に間隔を隔てて形成される。左右切断線１３は、左右方向に延び、前後方向に間隔を隔てて形成される。
【０１５２】
一方、前後切断線１２および左右切断線１３のいずれも、貫通孔５を通過しない。
【０１５３】
工程（３）を実施する方法として、例えば、切断刃による加工、ブラスト加工、レーザ加工などが挙げられる。
【０１５４】
切断刃としては、例えば、円盤状を有し、その軸に対して回転可能なダイシングソー（ダイシングブレード）、例えば、略水平に沿う刃先を有するトムソン刃（図示せず）が挙げられる。切断刃として、好ましくは、トムソン刃が挙げられる。
【０１５５】
ブラスト加工として、上記したブラスト加工が用いられる。
【０１５６】
レーザ加工では、上記したレーザが用いられる。
【０１５７】
円滑な切断性の観点から、好ましくは、切断刃による加工、ブラスト加工が挙げられ、寸法安定性の観点から、より好ましくは、切断刃による加工が挙げられる。
【０１５８】
なお、上記した蛍光体樹脂シート３の切断に伴って、例えば、剥離支持シート１０の上面にも上記した前後切断線１２および左右切断線１３が形成されていてもよい。
【０１５９】
第２シート部材７において、個片化された蛍光体樹脂シート３は、本発明の蛍光体樹脂シートの一例でもある。
【０１６０】
５−４．工程（４）
図４Ｄに示すように、工程（４）では、蛍光体樹脂シート３を剥離支持シート１０から延伸支持シート１１に転写して、第２シート部材７を得る。
【０１６１】
工程（４）では、図３Ｃに示すように、延伸支持シート１１を用意する。
【０１６２】
延伸支持シート１１は、個片化された複数の蛍光体樹脂シート３のそれぞれを支持しつつ、それらを面方向において互いに間隔を隔てられるように、延伸可能なシートであり、例えば、感圧接着シートある。また、例えば、延伸支持シート１１は、処理（例えば、活性エネルギー線の照射など）によって感圧着力が低下して、それによって、後述する光半導体素子１５に転写可能なシートである。
【０１６３】
延伸支持シート１１としては、例えば、特開２０１４−１６８０３６号公報、特開２０１４−１６８０３３号公報、特開２０１４−１３０９１８号公報、特開２０１４−０９０１５７号公報、特開２０１４−０７５４５０号公報に記載のものが挙げられる。延伸支持シート１１として、市販品が用いられ、例えば、ＳＰＶシリーズ（ＳＰＶ−２２４Ｓ、感圧接着シート、日東電工社製）などが用いられる。
【０１６４】
延伸支持シート１１の厚みは、例えば、０．１ｍｍ以上１ｍｍ以下である。
【０１６５】
工程（４）では、図３Ｃに示すように、延伸支持シート１１を、蛍光体樹脂シート３の上方に配置する。次いで、延伸支持シート１１の下面を、蛍光体樹脂シート３の上面に接触させ、それらを感圧接着させる。
【０１６６】
その後、図４Ｄに示すように、剥離支持シート１０を蛍光体樹脂シート３から引き剥がす。
【０１６７】
これによって、蛍光体樹脂シート３と、蛍光体樹脂シート３の上面に配置される延伸支持シート１１とを備える第２シート部材７を得る。
【０１６８】
なお、第２シート部材７は、上記した第１シート部材１の一例でもある。
【０１６９】
５−５．工程（５）
図４Ｅに示すように、工程（５）では、第２シート部材７を面方向に外側に延伸する。
【０１７０】
具体的には、延伸支持シート１１の周端部を、前後方向外側および左右方向外側（面方向外側）に向かって延伸させる。
【０１７１】
これによって、個片化された複数の蛍光体樹脂シート３の面方向の間に、間隔Ｉが生じ、かつ、それらが互いに隔てられる。
【０１７２】
５−６．工程（６）
図４Ｅに示すように、工程（６）では、蛍光体樹脂シート３を光半導体素子１５に貼着する。
【０１７３】
工程（６）では、光半導体素子１５を用意する。（貼着工程の一例）
光半導体素子１５は、基板１６に配置されている。
【０１７４】
基板１６は、略板形状を有しており、絶縁材料からなる。また、基板１６は、光半導体素子１５の前方に端子１７を備える。端子１７は、基板１６の上面に配置されている。
【０１７５】
そして、光半導体素子１５は、基板１６の上面に固定されており、端子１７と間隔を隔てて配置されている。光半導体素子１５は、略矩形板形状を有しており、光半導体材料からなる。また、光半導体素子１５の上面には、接続部１８が形成されている。
【０１７６】
工程（６）を実施するには、針などの押圧部材（図示せず）を第２シート部材７の上方に配置し、続いて、押圧部材を、１つの蛍光体樹脂シート３に対応する延伸支持シート１１を押し込むことによって、１つの蛍光体樹脂シート３を押し下げる。なお、蛍光体樹脂シート３の押し込みは、複数の蛍光体樹脂シート３のそれぞれについて、順次実施される。
【０１７７】
別途、熱源を、基板１６の下側に配置させ、かかる熱源によって、基板１６および光半導体素子１５を加熱する。なお、熱源は、第２シート部材７を直接加熱しないように、基板１６に対して配置される。
【０１７８】
加熱温度は、例えば、４０℃以上、好ましくは、４５℃以上であり、また、２００℃以下、好ましくは、１８０℃以下、より好ましくは、１５０℃以下である。
【０１７９】
続いて、加熱された光半導体素子１５に対して、蛍光体樹脂シート３を接触させる。
【０１８０】
すると、光半導体素子１５の上面に接触した蛍光体樹脂シート３は、上記した温度に加熱される。そのため、蛍光体樹脂シート３は、まず、蛍光体樹脂組成物（具体的には、樹脂）が可塑化することに基づいて、光半導体素子１５の上面に貼着する。続いて、蛍光体樹脂シート３は、樹脂がわずかに硬化することに基づいて、光半導体素子１５の上面に対して、強固に密着する。
【０１８１】
蛍光体樹脂シート３のガラス板に対する密着力は、例えば、０．１０Ｎ／８．５ｍｍ以上、好ましくは、０．２０Ｎ／８．５ｍｍ以上、より好ましくは、０．３０Ｎ／８．５ｍｍ以上、さらに好ましくは、０．４０Ｎ／８．５ｍｍ以上、とりわけ好ましくは、０．５０Ｎ／８．５ｍｍ以上であり、また、例えば、１０．００Ｎ／８．５ｍｍ以下である。密着力が上記下限以上であれば、蛍光体樹脂シート３および光半導体素子１５の良好な密着力を確保することができる。
【０１８２】
その後、延伸支持シート１１を蛍光体樹脂シート３から剥離する。具体的には、押圧部材を上方に引き上げて、延伸支持シート１１を上方に引き上げる。
【０１８３】
その後、貼着光半導体素子１９および基板１６を、例えば、オーブンなどによって、加熱する。蛍光体樹脂組成物が熱硬化性樹脂を含有する場合には、熱硬化性樹脂が完全硬化（Ｃステージ化）する。
【０１８４】
加熱温度は、例えば、１００℃以上、好ましくは、１２０℃以上であり、また、例えば、２００℃以下、好ましくは、１６０℃以下である。また、加熱時間が、例えば、１０分以上、好ましくは、３０分以上であり、また、例えば、４８０分以下、好ましくは、３００分以下である。
【０１８５】
なお、加熱を、異なる温度で複数回実施することもできる。
【０１８６】
これによって、樹脂が熱硬化性樹脂である場合には、熱硬化性樹脂を硬化（Ｃステージ化）させる。これによって、熱硬化性樹脂を完全に反応させて生成物を生成する。
【０１８７】
（生成物）
樹脂が、熱硬化性のシリコーン樹脂組成物である場合において、シリコーン樹脂組成物の反応（Ｃステージ化反応）では、アルケニル基含有ポリシロキサンのアルケニル基および／またはシクロアルケニル基と、ヒドロシリル基含有ポリシロキサンのヒドロシリル基とのヒドロシリル付加反応がさらに促進される。その後、アルケニル基および／またはシクロアルケニル基、あるいは、ヒドロシリル基含有ポリシロキサンのヒドロシリル基が消失して、ヒドロシリル付加反応が完結することによって、Ｃステージのシリコーン樹脂組成物、つまり、生成物（あるいは硬化物）が得られる。つまり、ヒドロシリル付加反応の完結により、シリコーン樹脂組成物において、硬化性（具体的には、熱硬化性）が発現する。
【０１８８】
上記したＣステージの生成物において、ケイ素原子に直接結合する炭化水素基におけるフェニル基の含有割合は、例えば、３０モル％以上、好ましくは、３５モル％以上であり、また、例えば、５５モル％以下、好ましくは、５０モル％以下である。
【０１８９】
上記したフェニル基の含有割合は、２９Ｓｉ−ＮＭＲにより算出される。フェニル基の含有割合の算出方法の詳細は、例えば、ＷＯ２０１１／１２５４６３などの記載に基づいて、２９Ｓｉ−ＮＭＲにより算出される。
【０１９０】
これによって、蛍光体樹脂シート３が光半導体素子１５の上面に対して接着する。
【０１９１】
これにより、基板１６の上において、光半導体素子１５と、光半導体素子１５の上面に密着する蛍光体樹脂シート３とを備える貼着光半導体素子１９を得る。
【０１９２】
光半導体素子１５の接続部１８は、蛍光体樹脂シート３の貫通孔５から露出する。
【０１９３】
６．光半導体装置の製造方法
次に、光半導体装置３０の製造方法を説明する。
【０１９４】
この方法は、上記した貼着光半導体素子１９を用意する工程（図４Ｆ参照）と、接続部１８および端子１７を電気的に接続する工程（図４Ｆ参照）とを備える。
【０１９５】
図４Ｆに示すように、接続部１８および端子１７を電気的に接続するには、それらをワイヤボンディングする。
【０１９６】
ワイヤボンディングでは、ワイヤ２９を用意し、続いて、ワイヤ２９の一端部を接続部１８と電気的に接続し、ワイヤ２９の他端部を端子１７と電気的に接続させる。また、ワイヤ２９は、貫通孔５を通過している。つまり、ワイヤ２９は、貫通面６に臨む空間を通過している。
【０１９７】
なお、ワイヤ２９は、上側に向かって撓むように配置されている。具体的には、ワイヤ２９は、下方に向かって開放される略Ｕ字形状に撓んでいる。
【０１９８】
これにより、貼着光半導体素子１９と、ワイヤ２９と、端子１７と、基板１６とを備える光半導体装置３０が得られる。
【０１９９】
７．作用効果
この蛍光体樹脂シート３は、４０℃以上、２００℃以下の範囲で、光半導体素子１５に貼着するように使用するときに、極小値における温度Ｔが、４０℃以上、２００℃以下の範囲にあり、極小値における貯蔵剪断弾性率Ｇ’が、１，０００Ｐａ以上、９０，０００Ｐａ以下の範囲にあるので、優れた密着力で光半導体素子１５に貼着できる。
【０２００】
また、この蛍光体樹脂シート３は、上記した貯蔵剪断弾性率Ｇ’を有するので、貫通孔５が高い精度で形成されている。そのため、この蛍光体樹脂シート３を備える貼着光半導体素子１９は、信頼性に優れる。
【０２０１】
さらに、蛍光体樹脂シート３は、貫通孔５を有するので、貫通孔５を通過するワイヤを通過させることができる。
【０２０２】
その結果、光半導体素子１５に対する密着力に優れながら、光半導体素子１５の電気的接続を確保することができる。
【０２０３】
また、この貼着光半導体素子１９の製造方法において、工程（６）では、蛍光体樹脂シート３を、４０℃以上、２００℃以下の温度で、光半導体素子１５に対して貼着すれば、優れた密着力で光半導体素子１５に貼着できる。そのため、信頼性に優れた貼着光半導体素子１９を製造することができる。
【０２０４】
さらに、この貼着光半導体素子１９は、上記した蛍光体樹脂シート３を備えるので、信頼性に優れる。
【０２０５】
８．変形例
第１実施形態では、図１に示すように、貫通孔５は、平面視略円形状である。しかし、貫通孔５の平面視形状は、上記に限定されない。例えば、多角形状（矩形状を含む）、楕円形状などであってもよい。
【０２０６】
第１実施形態では、貫通孔５は、１つの蛍光体樹脂シート３に対して、１つ設けられている。しかし、貫通孔５の数は、上記に限定されない。
【０２０７】
図示しないが、例えば、貫通孔５は、１つの蛍光体樹脂シート３に対して、複数（２個以上）も設けられてもよい（図３Ｂの複数の貫通孔５参照）。
【０２０８】
第１実施形態では、図３Ｃおよび図４Ｄに示すように、蛍光体樹脂シート３を、剥離支持シート１０から延伸支持シート１１に転写する工程（４）を備える。
【０２０９】
しかし、工程（４）を備えず、蛍光体樹脂シート３を延伸支持シート１１の上面に塗布して、延伸支持シート１１の上面に蛍光体樹脂シート３を直接設けて、蛍光体樹脂シート３および延伸支持シート１１からなる第２シート部材７を得、その後、蛍光体樹脂シート３に貫通孔５を形成し、続いて、蛍光体樹脂シート３を個片化することもできる。
【０２１０】
第１実施形態では、蛍光体樹脂シート３に貫通孔５を形成した後、蛍光体樹脂シート３を個片化（切断）している。しかし、貫通孔５を形成した後、蛍光体樹脂シート３を個片化（切断）せずに、蛍光体樹脂シート３を得ることもできる。
【０２１１】
第１実施形態では、光半導体装置３０の製造方法において、光半導体素子１５を、基板１６に予め固定して用意したが、例えば、図示しないが、仮定固定シートによって、光半導体素子１５を仮固定することもできる。その場合には、光半導体素子１５に蛍光体樹脂シート３を貼着して、貼着光半導体素子１９を、仮固定シートによって支持した状態で得、その後、貼着光半導体素子１９を基板１６に実装し、ワイヤ２９によってワイヤボンディングすることもできる。
【０２１２】
第１実施形態では、図１および図２に示すように、第１シート部材１は、蛍光体樹脂シート３に対して、１つの支持シート２を備える。しかし、図示しないが、第１シート部材１は、蛍光体樹脂シート３の厚み方向両側に配置される２つの支持シート２を備えることもできる。
【０２１３】
蛍光体樹脂シート３の上側に配置される支持シート２は、工程（２）および工程（３）にわたって、蛍光体樹脂シート３の上面を保護できる。
【０２１４】
＜第２実施形態＞
第２実施形態において、第１実施形態と同様の部材および製造工程については、第１実施形態同一の参照符号を付し、その詳細な説明を省略する。
【０２１５】
１．蛍光体樹脂シート
図１に示すように、第１実施形態では、蛍光体樹脂シート３は、貫通孔５を有する。
【０２１６】
一方、図５に示すように、第２実施形態では、蛍光体樹脂シート３は、周端面４から内側に切り欠かれる切欠部２３を有する。
【０２１７】
切欠部２３は、周端面４における前面および左面からなる稜線部（図５において図示せず）を厚み方向に沿って切り欠く（面取りする）ように、形成されている。切欠部２３は、平面視略扇形状（略円弧形状）を有する。切欠部２３の円弧をなす曲率半径Ｒは、蛍光体樹脂シート３の製造途中に形成される貫通孔５（後述）の直径に応じて適宜設定され、具体的には、例えば、３０μｍ以上、好ましくは、５０μｍ以上であり、また、例えば、５００μｍ以下、好ましくは、４００μｍ以下である。
【０２１８】
２．蛍光体樹脂シートの製造方法
第２シート部材７の製造方法は、剥離支持シート１０および蛍光体樹脂シート３を備える第１シート部材１を用意する工程（１）（図６Ａ参照）と、第１シート部材１に貫通孔５を形成する工程（２）（図６Ｂ参照）と、蛍光体樹脂シート３を切断する工程（３）（図６Ｃ参照）と、蛍光体樹脂シート３を剥離支持シート１０から延伸支持シート１１に転写して、第２シート部材７を得る工程（４）（図７Ｄ参照）とを順に備える。また、第２シート部材７の製造方法は、次いで、第２シート部材７を延伸する工程（５）（図７Ｅ参照）と、蛍光体樹脂シート３を光半導体素子１５に貼着する工程（６）（図７Ｆ参照、貼着工程の一例）とを順に備える。
【０２１９】
２−１．工程（１）
図６Ａに示すように、工程（１）では、剥離支持シート１０および蛍光体樹脂シート３を備える第１シート部材１を用意する。
【０２２０】
２−２．工程（２）
図６Ｂに示すように、工程（２）では、第１シート部材１に貫通孔５を形成する。
【０２２１】
なお、貫通孔５は、次の工程（３）において、その貫通面６が、複数に個片化された蛍光体樹脂シート３（図６Ｃ参照）のそれぞれに分け与えられる寸法を有する。
【０２２２】
具体的には、貫通孔５の直径Ｄ２は、例えば、３０μｍ以上、好ましくは、５０μｍ以上であり、また、例えば、５００μｍ以下、好ましくは、４００μｍ以下である。また、隣接する貫通孔５のピッチＬ７は、例えば、５０μｍ以上、好ましくは、１００μｍ以上であり、また、例えば、１０ｍｍ以下、好ましくは、５ｍｍ以下である。
【０２２３】
２−３．工程（３）
図６Ｃに示すように、工程（３）では、第１切断線３１が複数の貫通孔５を通過するように、蛍光体樹脂シート３を切断する。
【０２２４】
具体的には、１つの貫通孔５を区画する貫通面６が複数の蛍光体樹脂シート３のそれぞれに分け与えられて、１つの貫通面６を分割するように、蛍光体樹脂シート３を切断する。
【０２２５】
具体的には、第１切断線３１が、複数の貫通孔５のそれぞれの中心を通過するように、蛍光体樹脂シート３を切断する。すると、１つの貫通面６が複数に分割される。
【０２２６】
第１切断線３１は、前後方向に延び、左右方向に互いに間隔を隔てて配置される第１前後切断線３２と、左右方向に延び、前後方向に互いに間隔を隔てて配置される第１左右切断線３３とを有している。
【０２２７】
第１前後切断線３２および第１左右切断線３３は、複数の貫通孔５のそれぞれの中心において、直交するように、交差している。
【０２２８】
また、第１切断線３１に沿う蛍光体樹脂シート３の切断とともに、第２切断線３４に沿う蛍光体樹脂シート３の切断を実施する。
【０２２９】
第２切断線３４は、貫通孔５を通過せず、具体的には、隣接する貫通孔５の間を通過する。第２切断線３４は、前後方向に延び、第１前後切断線３２に隣接して並行する第２前後切断線３５と、左右方向に延び、第１左右切断線３３に隣接して並行する第２左右切断線３６とを有している。
【０２３０】
第２前後切断線３５と第１前後切断線３２とは、左右方向において、交互に等間隔で配置されている。第２左右切断線３６と第１左右切断線３３とは、前後方向において、交互に等間隔で配置されている。
【０２３１】
そして、上記した第１切断線３１および第２切断線３４に沿う蛍光体樹脂シート３の切断により、複数の蛍光体樹脂シート３が剥離支持シート１０に支持された状態で得られる。
【０２３２】
２−４．工程（４）
図７Ｄに示すように、工程（４）では、蛍光体樹脂シート３を剥離支持シート１０から延伸支持シート１１に転写する。
【０２３３】
これにより、延伸支持シート１１と、蛍光体樹脂シート３とを備える第２シート部材７を得る。
【０２３４】
２−５．工程（５）
図７Ｅに示すように、工程（５）では、第２シート部材７を面方向に外側に延伸する。
【０２３５】
具体的には、延伸支持シート１１の周端部を、前後方向外側および左右方向外側（面方向外側）に向かって延伸させる。
【０２３６】
これによって、個片化された複数の蛍光体樹脂シート３の面方向の間隔Ｉが生じ、かつ、それらが面方向に隔てられる。
【０２３７】
２−６．工程（６）
図７Ｅに示すように、工程（６）では、蛍光体樹脂シート３を光半導体素子１５に貼着する。
【０２３８】
蛍光体樹脂シート３を、切欠部２３が接続部１８を露出するように、光半導体素子１５の上面に貼着する。
【０２３９】
これにより、貼着光半導体素子１９が得られる。
【０２４０】
６．光半導体装置の製造方法
光半導体装置３０の製造方法において、ワイヤ２９を、切欠部２３に対応する蛍光体樹脂シート３を迂回するように、接続部１８および端子１７を電気的に接続する。
【０２４１】
７．作用効果
第２実施形態においても、第１実施形態と同様の作用効果を奏することができる。
【０２４２】
さらに、この蛍光体樹脂シート３は、切欠部２３を有するので、ワイヤ２９が、切欠部２３に対応する蛍光体樹脂シート３を迂回することができる。
【０２４３】
８．変形例
切欠部２３の平面視形状は、上記に限定されない。図８Ａに示すように、切欠部２３は、平面視略三角形状を有することができる。図８Ｂに示すように、切欠部２３は、平面視略矩形形状を有することができる。
【０２４４】
図５に示すように、切欠部２３は、１つの蛍光体樹脂シート３に対して、１つ設けられている。しかし、切欠部２３の数は、特に限定されない。
【０２４５】
例えば、図８Ｃに示すように切欠部２３は、１つの蛍光体樹脂シート３に対して、２つ設けられもよい。２つの切欠部２３のそれぞれは、蛍光体樹脂シート３の前面の幅方向両端部に位置する２つの稜線部のそれぞれに対応して、設けられている。
【実施例】
【０２４６】
以下の記載において用いられる配合割合（含有割合）、物性値、パラメータなどの具体的数値は、上記の「発明を実施するための形態」において記載されている、それらに対応する配合割合（含有割合）、物性値、パラメータなど該当記載の上限値（「以下」、「未満」として定義されている数値）または下限値（「以上」、「超過」として定義されている数値）に代替することができる。
【０２４７】
＜アルケニル基含有ポリシロキサンおよびヒドロシリル基含有ポリシロキサンの合成＞
合成例１
撹拌機、還流冷却管、投入口および温度計が装備された四ツ口フラスコに、１，３−ジビニル−１，１，３，３−テトラメチルジシロキサン９３．２ｇ、水１４０ｇ、トリフルオロメタンスルホン酸０．３８ｇおよびトルエン５００ｇを投入して混合し、撹拌しつつメチルフェニルジメトキシシラン７２９．２ｇとフェニルトリメトキシシラン３３０．５ｇの混合物１時間かけて滴下し、その後、１時間加熱還流した。その後、冷却し、下層（水層）を分離して除去し、上層（トルエン溶液）を３回水洗した。水洗したトルエン溶液に水酸化カリウム０．４０ｇを加え、水分離管から水を除去しながら還流した。水の除去完了後、さらに５時間還流し、冷却した。その後、酢酸０．６ｇを投入して中和した後、ろ過して得られたトルエン溶液を３回水洗した。その後、減圧濃縮することにより、液体状のアルケニル基含有ポリシロキサンＡを得た。アルケニル基含有ポリシロキサンＡの平均単位式および平均組成式は、以下の通りである。
【０２４８】
平均単位式：
（（ＣＨ２＝ＣＨ）（ＣＨ３）２ＳｉＯ１／２）０．１５（ＣＨ３Ｃ６Ｈ５ＳｉＯ２／２）０．６０（Ｃ６Ｈ５ＳｉＯ３／２）０．２５
平均組成式：
（ＣＨ２＝ＣＨ）０．１５（ＣＨ３）０．９０（Ｃ６Ｈ５）０．８５ＳｉＯ１．０５
つまり、アルケニル基含有ポリシロキサンＡは、Ｒ１がビニル基、Ｒ２がメチル基およびフェニル基であり、ａ＝０．１５、ｂ＝１．７５である上記平均組成式（１）で示される。
【０２４９】
また、ゲル透過クロマトグラフィーによって、アルケニル基含有ポリシロキサンＡのポリスチレン換算の重量平均分子量を測定したところ、２，３００であった。
【０２５０】
合成例２
撹拌機、還流冷却管、投入口および温度計が装備された四ツ口フラスコに、１，３−ジビニル−１，１，３，３−テトラメチルジシロキサン９３．２ｇ、水１４０ｇ、トリフルオロメタンスルホン酸０．３８ｇおよびトルエン５００ｇを投入して混合し、撹拌しつつジフェニルジメトキシシラン１７３．４ｇとフェニルトリメトキシシラン３００．６ｇの混合物１時間かけて滴下し、滴下終了後、１時間加熱還流した。その後、冷却し、下層（水層）を分離して除去し、上層（トルエン溶液）を３回水洗した。水洗したトルエン溶液に水酸化カリウム０．４０ｇを加え、水分離管から水を除去しながら還流した。水の除去完了後、さらに５時間還流し、冷却した。酢酸０．６ｇを投入して中和した後、ろ過して得られたトルエン溶液を３回水洗した。その後、減圧濃縮することにより、液体状のアルケニル基含有ポリシロキサンＢを得た。アルケニル基含有ポリシロキサンＢの平均単位式および平均組成式は、以下の通りである。
【０２５１】
平均単位式：
（ＣＨ２＝ＣＨ（ＣＨ３）２ＳｉＯ１／２）０．３１（（Ｃ６Ｈ５）２ＳｉＯ２／２）０．２２（Ｃ６Ｈ５ＳｉＯ３／２）０．４７
平均組成式：
（ＣＨ２＝ＣＨ）０．３１（ＣＨ３）０．６２（Ｃ６Ｈ５）０．９１ＳｉＯ１．０８
つまり、アルケニル基含有ポリシロキサンＢは、Ｒ１がビニル基、Ｒ２がメチル基およびフェニル基であり、ａ＝０．３１、ｂ＝１．５３である上記平均組成式（１）で示される。
【０２５２】
また、ゲル透過クロマトグラフィーによって、アルケニル基含有ポリシロキサンＢのポリスチレン換算の重量平均分子量を測定したところ、１，０００であった。
【０２５３】
合成例３
撹拌機、還流冷却管、投入口および温度計が装備された四ツ口フラスコに、ジフェニルジメトキシシラン３２５．９ｇ、フェニルトリメトキシシラン５６４．９ｇ、およびトリフルオロメタンスルホン酸２．３６ｇを投入して混合し、１，１，３，３−テトラメチルジシロキサン１３４．３ｇを加え、撹拌しつつ酢酸４３２ｇを３０分かけて滴下した。滴下終了後、混合物を撹拌しつつ５０℃に昇温して３時間反応させた。室温まで冷却した後、トルエンと水を加え、良く混合して静置し、下層（水層）を分離して除去した。その後、上層（トルエン溶液）を３回水洗した後、減圧濃縮することにより、ヒドロシリル基含有ポリシロキサンＣ（架橋剤Ｃ）を得た。
【０２５４】
ヒドロシリル基含有ポリシロキサンＣの平均単位式および平均組成式は、以下の通りである。
【０２５５】
平均単位式：
（Ｈ（ＣＨ３）２ＳｉＯ１／２）０．３３（（Ｃ６Ｈ５）２ＳｉＯ２／２）０．２２（Ｃ６Ｈ５ＰｈＳｉＯ３／２）０．４５
平均組成式：
Ｈ０．３３（ＣＨ３）０．６６（Ｃ６Ｈ５）０．８９ＳｉＯ１．０６
つまり、ヒドロシリル基含有ポリシロキサンＣは、Ｒ３がメチル基およびフェニル基であり、ｃ＝０．３３、ｄ＝１．５５である上記平均組成式（２）で示される。
【０２５６】
また、ゲル透過クロマトグラフィーによって、ヒドロシリル基含有ポリシロキサンＣのポリスチレン換算の重量平均分子量を測定したところ、１，０００であった。
【０２５７】
＜その他の原料＞
アルケニル基含有ポリシロキサンおよびヒドロシリル基含有ポリシロキサン以外の原料について、以下に詳述する。
［その他、使用した材料］
白金カルボニル錯体：
商品名「ＳＩＰ６８２９．２」、Ｇｅｌｅｓｔ社製、白金濃度２．０質量％
蛍光体：
商品名「Ｙ４６８」、ＹＡＧ：Ｃｅ、平均粒子径１７μｍ、ネモト・ルミマテリアル社製
ガラス粒子：
組成および組成比率（重量％）：ＳｉＯ２／Ａｌ２Ｏ３／ＣａＯ／ＭｇＯ＝６０／２０／１５／５の無機粒子、平均粒子径：２０μｍ
アエロジル粒子：
商品名「Ｒ９７６Ｓ」、平均粒子径７ｎｍ、エボニック社製
シリコーン系樹脂粒子：
商品名「トスパール１４５」、平均粒子径４．５μｍ、モメンティブ・パフォーマンス・マテリアルズ・ジャパン社製
【０２５８】
＜シリコーン樹脂組成物の調製＞
調製例１
アルケニル基含有ポリシロキサンＡ  ２０ｇ、アルケニル基含有ポリシロキサンＢ  ２５ｇ、ヒドロシリル基含有ポリシロキサンＣ  ２５ｇ、白金カルボニル錯体５ｍｇを混合させて、シリコーン樹脂組成物を調製した。
【０２５９】
＜工程（１）＞
実施例Ａ
シリコーン樹脂組成物４９．１ｇ、蛍光体３４ｇ、シリコーン系樹脂粒子５ｇ、ガラス粒子１０ｇ、アエロジル粒子１．９ｇを加えて、それらを３分間撹拌し、蛍光体樹脂組成物を調製した。
【０２６０】
次に、蛍光体樹脂組成物を、剥離シート（セパレータ、品名「ＳＥ−１」、厚み５０μｍ、フジコー社製）１０の表面に、加熱（ベイク）後の厚みが１００μｍとなるようにコンマコーターで塗布し、続いて、９０℃、５．７分加熱（ベイク）した。これにより、剥離支持シート１０と、蛍光体樹脂シート３とを備える第１シート部材Ａを得た（図３Ａ参照）。
【０２６１】
実施例Ｂ
加熱（ベイク）条件を、９０℃、８．０分に変更した以外は、実施例Ａと同様に処理して、第１シート部材Ｂを得た（図３Ａ参照）。
【０２６２】
実施例Ｃ
加熱（ベイク）条件を、９０℃、１３分に変更した以外は、実施例Ａと同様に処理して、第１シート部材Ｃを得た（図３Ａ参照）。
【０２６３】
比較例Ｄ
加熱（ベイク）条件を、９０℃、８．０分の加熱、および、その後、１５０℃、８時間の加熱に変更した以外は、実施例Ａと同様に処理して、第１シート部材Ｄを得た（図３Ａ参照）。
【０２６４】
比較例Ｅ
加熱（ベイク）条件を、９０℃、５．０分に変更した以外は、実施例Ａと同様に処理して、第１シート部材Ｅを得た（図３Ａ参照）。
【０２６５】
＜第２シート部材および貼着光半導体素子の製造＞
実施例１（貫通孔を有する蛍光体樹脂シート）
＜工程（２）＞
図３Ｂに示すように、第１シート部材１の上方に配置されたパンチング金型２２を用いて、第１シート部材１を上方からパンチングして、第１シート部材１に、直径Ｄが１５０μｍである貫通孔５を形成した。
【０２６６】
＜工程（３）＞
図３Ｃに示すように、トムソン刃による切断により、蛍光体樹脂シート３を個片化した。
【０２６７】
＜工程（４）＞
図４Ｄに示すように、蛍光体樹脂シート３を剥離支持シート１０から延伸支持シート１１に転写して、第２シート部材７を得た。
【０２６８】
＜工程（５）＞
図４Ｅに示すように、延伸支持シート１１を延伸した。
【０２６９】
＜工程（６）＞
続いて、図４Ｅが参照されるように、基板１６と、基板１６に対して固定された光半導体素子１５と、基板１６の下方に配置された熱源とを用意した。
【０２７０】
続いて、熱源の温度を、６０℃に設定した。
【０２７１】
その後、図４Ｆに示すように、光半導体素子１５に対して、蛍光体樹脂シート３を貼着した。
【０２７２】
これにより、光半導体素子１５と、蛍光体樹脂シート３とを備える貼着光半導体素子１９を得た。
【０２７３】
なお、実施例１における各寸法は、以下の通りであった。
複数の貫通孔５のそれぞれの直径Ｄ        ：１５３μｍ
蛍光体樹脂シート３の前後方向長さＬ１    ：１０００μｍ
蛍光体樹脂シート３の左右方向Ｌ２        ：１０００μｍ
貫通孔５の中心から前面までの距離        ：１２５μｍ
貫通孔５の中心から左面までの距離        ：１２５μｍ
隣接する貫通孔５間の間隔                ：８７０μｍ
【０２７４】
実施例２〜実施例４および比較例１、２
表１に基づき処方を変更した以外は、実施例１と同様にして、貼着光半導体素子１９を得た。
【０２７５】
実施例５（切欠部を有する蛍光体樹脂シート）
工程（２）における貫通孔の直径Ｄ２を２００μｍに設定し、工程（３）において、第１切断線３１が貫通孔５を通過し、第２切断線３４が貫通孔５を通過しないように、蛍光体樹脂シート３を切断した以外は、実施例１と同様に処理した（図６Ａ〜図７Ｆ参照）。
【０２７６】
蛍光体樹脂シート３には、貫通孔５ではなく、平面視円弧形状の切欠部２３が形成されていた。
【０２７７】
また、切欠部２３の曲率半径Ｒは、２００μｍであった。
【０２７８】
＜評価＞
下記の項目を評価し、それらの結果を、表１に示す。
【０２７９】
（貯蔵剪断弾性率Ｇ’）
実施例Ａ〜比較例Ｅで得られた第１シート部材における蛍光体樹脂シート３を、下記の条件で、動的粘弾性測定した。
【０２８０】
［条件］
粘弾性装置：回転式レオメータ（Ｃ−ＶＯＲ装置、マルバーン社製）
サンプル形状：円板形状
サンプル寸法：厚み２２５μｍ、直径８ｍｍ
歪量：１０％
周波数：１Ｈｚ
プレート径：８ｍｍ
プレート間ギャップ：２００μｍ
昇温速度２０℃／分
温度範囲：２０〜２００℃
貯蔵剪断弾性率Ｇ’と温度Ｔとの関係を示す曲線を図９に示す。
【０２８１】
また、貯蔵剪断弾性率Ｇ’の極小値、および、２５℃における貯蔵剪断弾性率Ｇ’を表１に示す。
【０２８２】
（蛍光体樹脂シートのガラス板に対する密着力）
実施例１〜比較例２で用いた第１シート部材１を、幅８．５ｍｍで切り出し、実施例１〜比較例２におけるそれぞれの熱プレス条件で厚み１ｍｍのガラス板に真空熱プレスし、剥離シートを剥離してから１００℃で１０分加熱し、その後、１５０℃で８時間加熱して、蛍光体樹脂シート３を完全硬化（フルキュア）（Ｃステージ化）させて、２５℃における蛍光体樹脂シート３のガラス板に対する密着力を算出した。その結果を表１に示す。その結果を表１に示す。
【０２８３】
（貫通孔または切欠部の寸法精度）
貫通孔５または切欠部２３の寸法精度を、実寸と目標寸法との誤差が、５％以内であれば、○と評価し、５％超過であれば、×と評価した。
【０２８４】
なお、比較例２については、工程（２）において、糸引きが観察された。
【０２８５】
（シリコーン樹脂組成物の反応により得られる生成物におけるケイ素原子に直接結合する炭化水素基の含有割合の測定）
シリコーン樹脂組成物（つまり、蛍光体およびフィラーが含まれていないシリコーン樹脂組成物）の反応により得られる生成物中、ケイ素原子に直接結合する炭化水素基におけるフェニル基の含有割合（モル％）を、２９Ｓｉ−ＮＭＲにより算出した。
【０２８６】
具体的には、Ａステージのシリコーン樹脂組成物を、蛍光体およびフィラーを添加せずに、１００℃１時間で、反応（完全硬化、Ｃステージ化）させて、生成物を得た。
【０２８７】
次いで、得られた生成物の２９Ｓｉ−ＮＭＲを測定することで、ケイ素原子に直接結合している炭化水素基におけるフェニル基が占める割合（モル％）を算出した。
【０２８８】
その結果、シリコーン樹脂組成物の反応により得られる生成物の炭化水素基におけるフェニル基の含有割合は、４８％であった。
【０２８９】
【表１】
2017215459.tif 000003
【符号の説明】
【０２９０】
２     支持シート
３     蛍光体樹脂シート
５     貫通孔
１０   剥離支持シート
１１   延伸支持シート
１５   光半導体素子
１９   貼着光半導体素子
２３   切欠部
【図１】
2017215459.tif 000004
【図２】
2017215459.tif 000005
【図３】
2017215459.tif 000006
【図４】
2017215459.tif 000007
【図５】
2017215459.tif 000008
【図６】
2017215459.tif 000009
【図７】
2017215459.tif 000010
【図８】
2017215459.tif 000011
【図９】
2017215459.tif 000012